(57)【要約】【課題】撥水剤の持つ防汚機能を維持しつつ、粘着材やシール材、接着材等の密着性を向上させた樹脂皮膜鋼板製造方法及び樹脂皮膜鋼板を提供する。【解決手段】樹脂基材層の一面に撥水層を形成し、上記樹脂基材層の反対の一面に鋼板を形成するにおいて、溶剤中に撥水剤を入れた撥水溶液に微細な空気泡を混入する気泡混入工程と、上記基材層の一面に上記撥水溶液を塗工する塗工工程と、上記撥水溶液を上記樹脂基材層に上記撥水層として定着させるべく加熱する第１加熱工程と、定着した上記撥水層を上記第１加熱工程よりも高温で加熱する第２加熱工程とを備える。【選択図】  図２
2007268880.tif 000002
【特許請求の範囲】
【請求項１】
樹脂基材層の一面に撥水層を形成し、上記樹脂基材層の反対の一面に鋼板を形成する樹脂皮膜鋼板製造方法において、
溶剤中に撥水剤を入れた撥水溶液に微細な空気泡を混入する気泡混入工程と、
上記基材層の一面に上記撥水溶液を塗工する塗工工程と、
上記撥水溶液を上記樹脂基材層に上記撥水層として定着させるべく加熱する第１加熱工程と、
定着した上記撥水層を上記第１加熱工程よりも高温で加熱する第２加熱工程と、
を備えることを特徴とする樹脂皮膜鋼板製造方法。
【請求項２】
前記第１加熱工程の主要温度は、前記溶剤を蒸発させ、且つ上記撥水剤を硬化させ撥水層を定着させる温度とし、
前記第２加熱工程の主要温度は、前記樹脂基材層の融点より低く、且つ前記第１加熱工程の主要温度より高くしたことを特徴とする請求項１記載の樹脂皮膜鋼板製造方法。
【請求項３】
前記第１加熱工程と前記第２加熱工程との間に、常温環境に置く常温工程を設けることを特徴とする請求項１及び２のいずれかに記載の樹脂皮膜鋼板製造方法。
【請求項４】
請求項１〜３のいずれかに記載の方法によって製造されたことを特徴とする樹脂皮膜鋼板。
【請求項５】
前記樹脂基材層は、前記鋼板に接着される第１の樹脂層と、前記撥水層に接着される透明な第２の樹脂層と、その間に挟装された化粧層を形成してなることを特徴とする請求項５記載の樹脂皮膜鋼板。
【発明の詳細な説明】
【技術分野】
【０００１】
本発明は、樹脂皮膜鋼板及び樹脂皮膜鋼板製造方法に係り、特に防汚性を有する樹脂皮膜鋼板及び樹脂皮膜鋼板製造方法に関する。
【背景技術】
【０００２】
浴室ユニット等の壁面を構成する壁パネルとして、室内側の表面を化粧鋼板等で、また、室外側の裏面材を鋼板等で形成し、両者を、両側縁部を除いてプラスターボード、石綿、グラスウール等の芯材５３に貼着して一体化されるタイプのものが広く行われている。
【０００３】
この室内側表面は、飛散するシャワー水や湯垢等で汚れ易く、また、シャンプー、石鹸、入浴剤等の薬品も付着することから、防汚性、耐薬品性を有することが望まれる。
【０００４】
この点、シリコーン化合物等の撥水性を有する材料は、優れた撥水性、耐薬品性を有するものが多く、これを化粧鋼板の皮膜層に用いることができれば好適である。
【０００５】
現に、シリコーン化合物が有する優れた撥水性、耐薬品性等を利用して、金属体に粉体塗装による樹脂塗膜を形成し、該樹脂塗膜上にシリコーン化合物を主成分とする皮膜層を形成してなる塗装金属体の製造方法が知られている（例えば、特許文献１参照。）。
【特許文献１】特開平６−２５４４９２号公報
【発明の開示】
【発明が解決しようとする課題】
【０００６】
しかしながら、このような撥水剤を表面に施して、防汚性能を高めたとしても、この撥水層は、表面にテープ等の粘着材や、コーキング材に代表されるシール材、又は使用上の注意等器具や家財、人体の保護を記載したラベルなどの接着材等何らかの接着が必要な場合に、これらが接着し難い、これらが剥がれ易く、接着状態を維持し難い場合がある。或いは、最初は接着していたとしても、時間の経過と共に接着力が低下し、接着部が剥れたり、浮き等が発生したりする場合もある。
【０００７】
特に浴室ユニットの壁パネルのような水周り部材として使用する際は、水に代表される液体の侵入を防ぐことを目的としたシール材が接着し難い、剥がれるということにより液体漏れが発生し、濡れては困る部材が濡れて使えなくなるということは致命的な問題となる。
【０００８】
本発明は、上述した事情を考慮してなされたもので、撥水剤の持つ防汚機能を維持しつつ、粘着材やシール材、接着材等の密着性を向上させた樹脂皮膜鋼板及び樹脂皮膜鋼板製造方法を提供することを目的とする。
【課題を解決するための手段】
【０００９】
本発明に係る樹脂皮膜鋼板製造方法は、上述した課題を解決するために、請求項１に記載したように、樹脂基材層の一面に撥水層を形成し、上記樹脂基材層の反対の一面に鋼板を形成するにおいて、溶剤中に撥水剤を入れた撥水溶液に微細な空気泡を混入する気泡混入工程と、上記基材層の一面に上記撥水溶液を塗工する塗工工程と、上記撥水溶液を上記樹脂基材層に上記撥水層として定着させるべく加熱する第１加熱工程と、定着した上記撥水層を上記第１加熱工程よりも高温で加熱する第２加熱工程とを備えるものである。
【００１０】
前記第１加熱工程の主要温度は、好適には、請求項２に記載したように、前記溶剤を蒸発させ、且つ撥水剤を酸化させ撥水層を定着させる温度とし、前記第２加熱工程の主要温度は、前記樹脂基材層の融点より低く、且つ前記第１加熱工程の主要温度より高くしたことが望ましい。
【００１１】
また、好適には、請求項３に記載したように、前記第１加熱工程と前記第２加熱工程との間に、常温環境に置く常温工程を設けることとしてもよい。
【００１２】
他方、上述した課題を解決するために、請求項５に係る樹脂皮膜鋼板は、上述した請求項１〜３のいずれかに記載の方法によって製造されたものである。
【００１３】
前記樹脂基材層は、好適には、請求項５に記載したように、前記鋼板に接着される第１の樹脂層と、前記撥水層に接着される透明な第２の樹脂層と、その間に挟装された化粧層を形成してなるものとすることもできる。
【発明の効果】
【００１４】
本発明に係る樹脂皮膜鋼板製造方法によれば、撥水剤の持つ防汚機能を維持しつつ、粘着材やシール材、接着材等の密着性を向上させることができる。
【発明を実施するための最良の形態】
【００１５】
本発明に係る樹脂皮膜鋼板製造方法の実施の形態について、添付図面を参照して説明する。図１は、本発明に係る樹脂皮膜鋼板製造方法により製造された樹脂皮膜鋼板１の断面図である。この実施形態に示された樹脂皮膜鋼板１は、鋼板２、第１樹脂層４、化粧層６、第２樹脂層７、撥水層８、及び鋼板２と第１樹脂層４とを接着する第１接着層３、化粧層６が施された第２樹脂層７と第１樹脂層４とを接着する第２接着層とから成り、撥水層８の表面には保護膜９が貼着される。
【００１６】
鋼板２は、例えば厚さ４５０μｍ程度の溶融亜鉛メッキ鋼板が用いられる。
【００１７】
第１樹脂層４は、熱可塑性樹脂、例えば、厚さ７５〜８０μｍのポリエステルフィルムであり、下地の鋼板２の色を隠蔽するため着色される場合もある。
【００１８】
第１樹脂層４を鋼板２にラミネートする第１接着層３に用いられる接着剤は、ポリエステル系接着剤、ウレタン系接着剤、エポキシ系接着剤、アクリル系接着剤等一般的に使用される熱硬化型接着剤であり、これが鋼板２に塗布される。
【００１９】
第２樹脂層７は、熱可塑性樹脂であり、撥水層８を塗工した後の乾燥工程における乾燥熱に耐える必要があるので、２軸延伸された、厚さ２５〜５０μｍのＰＥＴ（ポリエチレンテレフタレート）により形成されることが多い。これを５０μｍのＰＥＴと２５μｍのＰＥＴとの２層に構成してもよい。
【００２０】
化粧層６は、樹脂皮膜鋼板１の表面に柄模様等を付与して意匠性を高めるものであり、第２樹脂層７の裏面に、グラビア印刷、オフセット印刷、スクリーン印刷等により印刷される。
【００２１】
第２樹脂層７及び撥水層８は透明に形成され、第１樹脂層４が着色されている場合、化粧層６に印刷された柄等が下地の鋼板２の色に影響されることなく表面からそのままの色で見ることができるので、意匠向上につながり、樹脂皮膜鋼板の用途が広がる。
【００２２】
第１樹脂層４と化粧層６が印刷された第２樹脂層７とのダブリングに用いられ第２接着層５を形成する接着剤は、ポリエステル系接着剤、ウレタン系接着剤、エポキシ系接着剤、アクリル系接着剤等一般的に使用される熱硬化型接着剤であり、これが第１樹脂層４に塗布される。
【００２３】
ここで、化粧層６が施された第２樹脂層７と第１樹脂層４とを第２接着層５で接着されたものをダブリングシート１５といい、ダブリングシート１５に撥水層８が定着されたものを樹脂基材シート１０という。鋼板２の上に樹脂基材シート１０をラミネートすることにより、鋼板２の腐食が防止される。
【００２４】
撥水層８は、シリコーン樹脂化合物が多く用いられる。撥水層８は、シリコーン樹脂化合物の水に対する接触角が１００°以上であることが望ましい。接触角が１００°未満である場合は、汚染成分によっては充分な耐汚染性が発揮できない場合があるからである。
【００２５】
撥水層８の厚さは、０．０１〜１０．０μｍが好ましく、より好適には、０．０５〜５μｍであることが望ましい。シリコーン樹脂化合物の厚さが０．０１μｍ未満の場合は、表面特性である耐汚染性、耐油性の改良効果が見られず、塗工が全体に行き渡らず孔があいてしまうときがあるからである。一方、１０．０μｍを超える場合は、フィルムがブロッキングを起こすという問題が発生する。
【００２６】
撥水層８で用いられるシリコーン樹脂化合物の代表例として、熱硬化型シリコーン樹脂化合物があげられる。熱硬化型シリコーンは、少なくとも炭素−炭素二重結合を一個以上有するアルキルシロサキンと、少なくともケイ素−水素結合を一個以上有するアルキルシロキサンで構成される混合物から、これをそのまま若しくは溶剤に希釈し樹脂基材シート１０の一方の面に塗布し、熱硬化することで撥水層８のシリコーン樹脂化合物が形成される。
【００２７】
これらのシリコーン樹脂は広く一般に販売されているものを用いることができる。また、撥水機能、防汚機能を有するものであれば、例えばフッ素化合物等であってもよく、シリコーン樹脂化合物に限定されるものではない。
【００２８】
撥水層８は、平滑な表面に多数の微細凹窩が形成されている。この平滑な表面により、撥水層本来の撥水性、防汚性が維持されるとともに、多数の微細凹窩が、接着剤やシール材に対してアンカー効果を奏し、接着性が高められる。
【００２９】
したがって、人身保護や家財保護の方法を記載した注意ラベルの裏面の接着剤、漏水を防止するコーキング材といったシール材が剥離しにくくなりより安全が確保できる。
【００３０】
保護膜９は、厚さ１００μｍ程度のＰＰ（ポリプロピレン）シートであり、樹脂皮膜鋼板１が搬送される際、或いは壁パネルとして加工され、現場に取り付けられるまでの間、樹脂皮膜鋼板１の表面を保護する養生材であって、樹脂皮膜鋼板１を構成するものではない。
【００３１】
本実施の形態に係る樹脂皮膜鋼板１は上記のように構成されており、以下その製造方法について、図２に示す製造工程のフローチャートを参照して説明する。
【００３２】
まず、印刷メーカーにより、第２樹脂層７に印刷が施され、化粧層６が形成される（ステップＳ１）。この印刷は、上述したように、グラビア印刷、オフセット印刷、スクリーン印刷等公知の印刷方法で行われる。
【００３３】
化粧層６が付加された第２樹脂層７は、ラミネートメーカーにより、第１樹脂層４とダブリングされる（ステップＳ２）。ダブリングは、図３（ａ）に示すように、第１樹脂層４が巻き取られる間に、第２接着層５となる接着剤５ａが塗布され、塗布された面に第２樹脂層７が貼着されるもので、ローラー１１によりダブリングシート１５が形成される。ダブリングシート１５は、図３（ｂ）に示すように、第２接着層５を設けることなく、加熱炉１２による熱融着によって形成されてもよい。
【００３４】
ダブリングシート１５の撥水層８を形成させる面には、撥水層８を形成するシリコーン樹脂化合物のダブリングシート１５への密着性を向上させるために、コロナ放電処理、フレーム（火焔）処理等の表面処理が施される（ステップＳ３）。
【００３５】
そして、コロナ処理後、４０℃２４時間程度のエージングが施される（ステップＳ４）。
【００３６】
次に、塗工メーカーにより、撥水剤が塗工される（ステップＳ５）。この撥水剤塗工は、図４に示すように、ダブリングシート１５を巻き取りながら、第２樹脂層７側表面に撥水溶液８ａをローラー１１で塗工し、乾燥炉１３に入れて、ダブリングシート１５上に撥水層８を形成するもことにより樹脂基材シート１０を成す。
【００３７】
撥水溶液８ａは、溶剤としてトルエンを使用し、シリコーンが含まれた撥水剤の分散を行うものであるが、撥水剤の溶剤としての役割を果たすものであれば、トルエンに限定されるものではない。また、撥水剤原液が塗工可能であれば、溶剤は不要である。
【００３８】
撥水溶液８ａ中にはまた、微細気泡８ｂが混入されている。この微細気泡８ｂは、図５（ａ）に示すように、撥水剤を溶剤と攪拌機１６で攪拌する際に、空気を巻き込ませることにより、溶剤中に混入させることができる。或いは、図５（ｂ）に示すように、撥水溶液を塗工する際に、撥水溶液がダブリングシート１５表面に接触するときに空気を吹き付けて巻き込ませることにより、溶剤中に混入させてもよいし、空気の吹付けなしに自然な空気の巻き込みができれば、それでもかまわない。
【００３９】
撥水溶剤８ａを塗工したダブリングシート１５を乾燥炉１３に入れることにより、撥水剤の硬化及び溶剤の蒸発が促進される。乾燥炉１３には、撥水溶液８ａがシリコーン化合物をトルエンに分散させたものである場合、乾燥炉１３が１２０℃程度の主要温度で約３０秒入れることが好ましい。他の材料からなる撥水溶液を用いる場合、この乾燥炉１３に入れる温度及び時間は、材質や条件に応じて決めていく。
【００４０】
乾燥炉１３の主要温度は比較的低温であるため、撥水溶剤に混入した微細気泡８ｂは、膨張しても破裂するまでに至らず、図６（ａ）に示すように、撥水層８内に内包されたまま残る。
【００４１】
ここで、乾燥炉１３による加熱温度がある程度高いと、微細気泡８ｂは、図６（ｂ）に示すように、大きく膨張して破裂し、撥水層８表面に凹窩８ｃが生じる。この凹窩８ｃは、必要以上に大きくなったり、また、撥水層８の深部にある微細気泡８ｂまで破裂して、不必要に多数の凹窩８ｃが発生したりすることもあって、撥水層８表面の平滑さが損なわれ、撥水性が低下する虞がある。
【００４２】
したがって、撥水層８の形成のため、撥水剤を分散させていた溶剤を蒸発させ、撥水剤を硬化させるだけの温度とすることでこのような不都合が回避され、また、撥水層８形成の時間の効率化にも繋がる。
【００４３】
この乾燥炉１３による加熱は、本発明の第１加熱工程を構成し、これにより、十分な撥水機能を得ることができる。
【００４４】
撥水剤塗工後、樹脂基材シート１０を約４０℃で４８時間のエージングを行う（ステップＳ６）。
【００４５】
その後、樹脂基材シート１０を常温状態に置く（ステップＳ７）。これにより、撥水層８の安定性を増すことができ、撥水性能が高まるものの、この時点では、人身保護や家財保護のための注意書きを記したラベルの粘着材や、漏水防止を目的としたコーキング材や接着剤といったシール材は、殆ど接着しない。例え接着したとしても、簡単に剥離するとか、経年変化で剥離するといった状態になっている。
【００４６】
なお、常温工程としては、意図的に常温状態に放置するものの外、例えば、次のステップを行うメーカーまでの搬送時間等も考慮してよい。
【００４７】
常温工程を経た後、樹脂基材シート１０を、鋼板２にラミネートする（ステップＳ８）。この鋼板ラミネートは、図７に示すように、まず、鋼板２にリバースコート、キスコーター等の一般的に使用されるコーティング設備を使用して、樹脂基材シート１０を貼り合わせる鋼板２の一面に、厚さ２〜１０μｍ程度となるように、接着剤３ａを塗布する。
【００４８】
そして、赤外線ヒーター及び／又は熱風加熱炉からなる加熱炉１４により塗布面の乾燥加熱を行い、直ちにラミネータを用いて樹脂基材シート１０を被覆、冷却することにより樹脂皮膜鋼板１を得る。
【００４９】
樹脂基材シート１０の融点は、凡そ２６０℃程度なので、鋼板２の表面温度がこれより低い１９０℃〜２５０℃程度の温度になるように、加熱炉１４の主要温度を設定する。時間をかけ過ぎると、撥水層８の撥水性能が劣化し、防汚性能に影響するため、主要温度は１分以内とすることが好ましい。
【００５０】
図６（ｃ）に示すように、撥水剤塗工工程後の乾燥炉１３の主要温度より高温で加熱した場合、この段階では撥水層８の硬化は既にほとんど完了しているが、表面近くの微細気泡８ｂは空気の膨張圧力により表面に凹窩８ｃをつくる。しかし、撥水層８深部では、微細気泡８ｂの周囲が硬化した撥水剤に覆われているため、深部の微細気泡８ｂの膨張は抑えられて破裂することは希となり、必要以上に凹窩８ｃが発生することもない。
【００５１】
そして、撥水層８の平滑な表面により、撥水層８本来の撥水性、防汚性が維持されるとともに、凹窩８ｃが、接着剤やシール材に対してアンカー効果を奏し、接着性が高められる。
【００５２】
したがって、人身保護や家財保護の方法を記載した注意ラベル、漏水を防止するコーキング材、接着剤といったシール材が剥離しにくくなりより安全が確保できる。
【００５３】
この鋼板ラミネート工程は、撥水層８を有しない通常の化粧鋼板等においても行われる工程であり、この工程を利用して、撥水層の表面の一部に凹窩８ｃを形成している。したがって、凹窩形成工程を新たに設ける必要がなく、また、特別な製造工程にする必要もなく経済的である。
【００５４】
この加熱炉１４による加熱は、本発明の第２加熱工程を構成し、このように、本発明に係る樹脂皮膜鋼板製造方法は、撥水層８をダブリングシート１５に定着させる第１の加熱工程と、定着した撥水層８の表面に凹窩８ｃを形成させる第２の加熱工程とを備える。
【００５５】
しかしながら、第２の加熱工程は、上述したように、撥水層８を設けない一般の鋼板ラミネート工程においても行われるものであり、したがって、撥水層８を付加するために追加される工程は、実質上、第１加熱工程のみである。他方、撥水層８に２回以上の加熱工程を加えるので、撥水層８の硬化をより完全に行うことができるというメリットがある。
【００５６】
こうして完成した樹脂皮膜鋼板１は、表面を保護する保護膜が貼付されて（ステップＳ９）、パネルメーカーに搬送され、そこにおいて必要な大きさに切断され、端部に折り返しが設けられ、プラスターボード等の芯材に裏打ちされてパネルに成形される（ステップＳ１０）。
【００５７】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００５８】
例えば、本実施形態では、撥水層８の塗工に先だって、第１樹脂層４に第２樹脂層７を接着させるダブリングを行っているが、この順序に限らず、図８に示すように、第２樹脂層７に撥水層８を塗工した後（ステップＳ１４）に、ダブリングを行ってもよい（ステップＳ１７）。またこの場合、常温工程を、ダブリングの後に設けてもよい（ステップＳ１６参照。）。
【図面の簡単な説明】
【００５９】
【図１】本発明に係る樹脂皮膜鋼板の実施形態の断面図。
【図２】図１に示された樹脂皮膜鋼板の製造工程を示すフローチャート。
【図３】ダブリング工程を説明する図で、（ａ）は接着によるもの、（ｂ）は熱融着によるものを示す図。
【図４】撥水剤塗工工程を説明する図。
【図５】撥水溶液に微細気泡を混入させる方法を説明する図で、（ａ）は攪拌による方法、（ｂ）は吹付けによる方法を示す図。
【図６】（ａ）は気泡を内包する撥水層を示す図、（ｂ）は、気泡が破裂して凹窩が生じた状態を示す図、（ｃ）は鋼板ラミネート工程後の撥水層の状態を示す図。
【図７】鋼板ラミネート工程を説明する図。
【図８】樹脂皮膜鋼板の他の製造工程を示すフローチャート。
【符号の説明】
【００６０】
１  樹脂皮膜鋼板
２  鋼板
３  第１接着層
４  第１樹脂層
５  第２接着層
６  化粧層
７  第２樹脂層
８  撥水層
８ａ  撥水剤
８ｂ  微細気泡
８ｃ  凹窩
９  保護膜
１０  樹脂基材シート
１５  ダブリングシート
【図１】
2007268880.tif 000003
【図２】
2007268880.tif 000004
【図３】
2007268880.tif 000005
【図４】
2007268880.tif 000006
【図５】
2007268880.tif 000007
【図６】
2007268880.tif 000008
【図７】
2007268880.tif 000009
【図８】
2007268880.tif 000010